(57)【要約】【課題】加硫ゴムとした場合に、ＷＥＴ性能と、耐疲労性および耐引裂き力とをバランス良く向上することができるゴム組成物を提供すること。【解決手段】ゴム成分の全量を１００質量部としたとき、溶液重合ポリスチレンブタジエンゴムを１０〜８０質量部、およびＪＩＳ  Ｋ６３９４に準拠した動的粘弾性試験（温度依存測定１０Ｈｚ）において、−２０〜２０℃の範囲にｔａｎδピーク値を示し、そのピーク値が１以上である熱可塑性エラストマーを１〜２０質量部含有するゴム組成物。【選択図】  なし【特許請求の範囲】
【請求項１】
ゴム成分の全量を１００質量部としたとき、溶液重合ポリスチレンブタジエンゴムを１０〜８０質量部、およびＪＩＳ  Ｋ６３９４に準拠した動的粘弾性試験（温度依存測定１０Ｈｚ）において、−２０〜２０℃の範囲にｔａｎδピーク値を示し、そのピーク値が１以上である熱可塑性エラストマーを１〜２０質量部含有することを特徴とするゴム組成物。
【請求項２】
ゴム成分として、さらに乳化重合ポリスチレンブタジエンゴム、天然ゴムおよびポリブタジエンゴムからなる群より選択される少なくとも１種を含有する請求項１に記載のゴム組成物。
【請求項３】
充填材をさらに含有するものであり、かつ前記熱可塑性エラストマーが、前記充填材と反応または相互作用可能な官能基を有するものである請求項１または２に記載のゴム組成物。
【請求項４】
ゴム成分の全量を１００質量部としたとき、さらに軟化点が９０〜１６０℃であり、かつ数平均分子量が５００〜３０００である粘着付与樹脂を１〜４０質量部含有する請求項１〜３のいずれかに記載のゴム組成物。
【発明の詳細な説明】
【技術分野】
【０００１】
本発明は、ＷＥＴ性能と、耐疲労性および耐引裂き力とがバランス良く向上した加硫ゴムを製造するための原料として有用なゴム組成物に関する。
【背景技術】
【０００２】
一般に、タイヤは様々な走行環境で使用され、例えば雨の中、湿潤路面でのグリップ性能であるＷＥＴ性能を改良することが求められる。しかしながら、かかるＷＥＴ性能の向上を目的としてゴム組成物の配合設計を行った場合、得られる加硫ゴムの耐疲労性および耐引裂き力が悪化する場合があるため、これらをバランス良く向上させる技術が求められていた。
【０００３】
下記特許文献１では、低転がり抵抗性を示すと共に良好なレベルの湿潤グリップ性を保持しているタイヤトレッドの開発を目的として、トレッド用ゴム組成物中に、少なくとも１種のジエン系エラストマーと、１８〜４０ｐｈｒの水素化スチレン熱可塑性エラストマーとを配合する技術が記載されている。
【０００４】
下記特許文献２では、操縦安定性、ドライ性能及びウェット性能を従来レベル以上に向上するようにしたタイヤトレッド用ゴム組成物を提供することを目的として、ジエン系ゴムおよびスチレン−ジエン−スチレン共重合体を部分的に水添したエラストマーをゴム組成物中に配合する技術が記載されている。
【０００５】
また、下記特許文献３では、初期グリップ性能、グリップ性能及び耐久性をバランス良く改善できる高性能タイヤ用トレッドゴム組成物を提供することを目的として、ゴム組成物中に水添スチレン系熱可塑性エラストマーを配合する技術が記載されている。
【０００６】
さらに、下記特許文献４では、ウェット路面での初期グリップ性能及びグリップ性能と、ドライアップ路面でのグリップ性能及び耐摩耗性能とをバランス良く改善できる高性能ウェットタイヤ用トレッドゴム組成物を提供することを目的として、ゴム組成物中にスチレンブタジエンゴムおよび水添スチレン系熱可塑性エラストマーを配合する技術が記載されている。
【先行技術文献】
【特許文献】
【０００７】
【特許文献１】特許５６８７２８１号公報
【特許文献２】特開２０１４−１８９６９８号公報
【特許文献３】特開２０１５−１１０７０３号公報
【特許文献４】特開２０１５−１１０７０４号公報
【発明の概要】
【発明が解決しようとする課題】
【０００８】
ただし、本発明者が鋭意検討したところ、上記先行技術では、加硫ゴムとした場合に、ＷＥＴ性能と、耐疲労性および耐引裂き力とをバランス良く向上するためには、さらなる改良の余地があることが判明した。
【０００９】
本発明は上記実情に鑑みてなされたものであり、その目的は、加硫ゴムとした場合に、ＷＥＴ性能と、耐疲労性および耐引裂き力とをバランス良く向上することができるゴム組成物を提供することにある。
【課題を解決するための手段】
【００１０】
上記課題は下記構成により解決可能である。すなわち本発明は、ゴム成分の全量を１００質量部としたとき、溶液重合ポリスチレンブタジエンゴム（以下、「Ｓ−ＳＢＲ」とも言う）を１０〜８０質量部、およびＪＩＳＫ６３９４に準拠した動的粘弾性試験（温度依存測定１０Ｈｚ）において、−２０〜２０℃の範囲にｔａｎδピーク値を示し、そのピーク値が１以上である熱可塑性エラストマーを１〜２０質量部含有することを特徴とするゴム組成物に関する。本発明に係るゴム組成物は、ゴム成分の特定量をＳ−ＳＢＲで構成し、かつ特定の温度領域にｔａｎδピークを示す熱可塑性エラストマーを含有するため、その加硫ゴムのＷＥＴ特性を改善することができる。さらに、加硫ゴム中では、熱可塑性エラストマーがカーボンブラックやシリカなどの充填剤が存在しない相（フィラー不在相）を形成するため、加硫ゴム中での応力集中が緩和されることに起因して、加硫ゴムの耐疲労性および耐引裂き性が向上する。
【００１１】
上記ゴム組成物において、ゴム成分として、さらに乳化重合ポリスチレンブタジエンゴム（以下、「Ｅ−ＳＢＲ」とも言う）、天然ゴム（以下、「ＮＲ」とも言う）およびポリブタジエンゴム（以下、「ＢＲ」とも言う）からなる群より選択される少なくとも１種を含有することが好ましい。ゴム成分として、Ｓ−ＳＢＲに加えて、Ｅ−ＳＢＲ、ＮＲおよびＢＲの少なくとも１種を含有する場合、加硫ゴムのＷＥＴ性能と、耐疲労性および耐引裂き力とをさらにバランス良く向上することができるため好ましい。
【００１２】
上記ゴム組成物において、ゴム成分の全量を１００質量部としたとき、さらに軟化点が９０〜１６０℃であり、かつ数平均分子量が５００〜３０００である粘着付与樹脂を１〜４０質量部含有することが好ましい。かかる構成によれば、加硫ゴムのＷＥＴ性能をさらに向上することができる。
【発明を実施するための形態】
【００１３】
本発明に係るゴム組成物は、ゴム成分としてＳ−ＳＢＲを特定量含有し、かつ特定の熱可塑性エラストマーを含有する点が特徴である。ゴム成分の全量を１００質量部としたとき、Ｓ−ＳＢＲの含有量は１０〜８０質量部であり、好適には、２０〜７０質量部である。
【００１４】
本発明に係るゴム組成物は、ゴム成分としてＳ−ＳＢＲ以外のゴム成分を含有しても良く、特に、Ｅ−ＳＢＲ、ＮＲおよびＢＲの少なくとも１種を含有する場合、加硫ゴムのＷＥＴ性能と、耐疲労性および耐引裂き力とをさらにバランス良く向上することができるため好ましい。Ｅ−ＳＢＲ、ＮＲおよびＢＲ以外に含んでも良いジエン系ゴムとしては、例えばポリイソプレンゴム（ＩＲ）、クロロプレンゴム（ＣＲ）、ニトリルゴム（ＮＢＲ）などが挙げられる。必要に応じて、末端を変性したもの（例えば、末端変性ＳＢＲなど）、あるいは所望の特性を付与すべく改質したもの（例えば、改質ＮＲ）も好適に使用可能である。
【００１５】
本発明に係るゴム組成物は、特定の熱可塑性エラストマー、具体的には、ＪＩＳ  Ｋ６３９４に準拠した動的粘弾性試験（温度依存測定１０Ｈｚ）において、−２０〜２０℃の範囲にｔａｎδピーク値を示し、そのピーク値が１以上である熱可塑性エラストマーを、ゴム成分の全量を１００質量部としたとき、１〜２０質量部含有する。より好ましくは、ゴム成分の全量を１００質量部としたとき、ゴム組成物中、上記特定の熱可塑性エラストマーを３〜１５質量部含有する。熱可塑性エラストマーとして、特にスチレン系熱可塑性エラストマーを使用することが好ましい。
【００１６】
上記熱可塑性エラストマーとして、充填材と反応または相互作用可能な官能基、例えば水酸基、アミノ基、カルボキシル基、無水マレイン酸、シラノール基、アルコキシシリル基、エポキシ基、グリシジル基、ポリエーテル、ポリシロキサンなどを有するものを使用した場合、加硫ゴムの耐疲労性が特に向上するため好ましい。かかる効果が得られる理由としては、充填材として下記に例示するシリカおよび／またはカーボンブラックが、水酸基、カルボキシル基、シラノール基などの多くの官能基を有するため、熱可塑性エラストマーが有する官能基と反応または相互作用することにより、充填材の分散性が向上することが考えられる。
【００１７】
本発明に係るゴム組成物は、ゴム成分の全量を１００質量部としたとき、さらに軟化点が９０〜１６０℃であり、かつ数平均分子量が５００〜３０００である粘着付与樹脂を１〜４０質量部含有することが好ましく、１〜２５質量部含有することがより好ましい。
【００１８】
本発明に係るゴム組成物は、充填剤としてシリカを含有することが好ましい。シリカとしては、通常のゴム補強に用いられる湿式シリカ、乾式シリカ、ゾル−ゲルシリカ、表面処理シリカなどが用いられる。なかでも、湿式シリカが好ましい。シリカの配合量は、ゴム成分の全量を１００質量部としたとき、２０〜１２０質量部であることが好ましく、４０〜１００質量部であることがより好ましい。
【００１９】
シランカップリング剤としては、分子中に硫黄を含むものであれば特に限定されず、ゴム組成物においてシリカとともに配合される各種のシランカップリング剤を用いることができる。例えば、ビス（３−トリエトキシシリルプロピル）テトラスルフィド（例えば、デグサ社製「Ｓｉ６９」）、ビス（３−トリエトキシシリルプロピル）ジスルフィド（例えば、デグサ社製「Ｓｉ７５」）、ビス（２−トリエトキシシリルエチル）テトラスルフィド、ビス（４−トリエキトシシリルブチル）ジスルフィド、ビス（３−トリメトキシシリルプロピル）テトラスルフィド、ビス（２−トリメトキシシリルエチル）ジスルフィドなどのスルフィドシラン、γ−メルカプトプロピルトリメトキシシラン、γ−メルカプトプロピルトリエトキシシラン、メルカプトプロピルメチルジメトキシシラン、メルカプトプロピルジメチルメトキシシラン、メルカプトエチルトリエトキシシランなどのメルカプトシラン、３−オクタノイルチオ−１−プロピルトリエトキシシラン、３−プロピオニルチオプロピルトリメトキシシランなどの保護化メルカプトシランが挙げられる。シランカップリング剤の配合量は、シリカ１００質量部に対して１〜２０質量部であることが好ましく、より好ましくは１〜１０質量部である。
【００２０】
また、充填剤としてカーボンブラックを含有しても良い。カーボンブラックは、例えばＳＡＦ、ＩＳＡＦ、ＨＡＦ、ＦＥＦ、ＧＰＦなど、通常のゴム工業で使用されるカーボンブラックの他、アセチレンブラックやケッチェンブラックなどの導電性カーボンブラックを使用することができる。本発明に係るゴム組成物は、ジエン系ゴム１００質量部に対し、カーボンブラックを１〜８０質量部配合することが好ましく、５〜６０質量部であることがより好ましい。
【００２１】
本発明に係るゴム組成物は、ジエン系ゴム、特定の熱可塑性エラストマー、粘着付与樹脂、カーボンブラック、シリカおよびシランカップリング剤に加えて、加硫系配合剤、老化防止剤、酸化亜鉛、ステアリン酸、ワックス、やオイルなどの軟化剤、加工助剤などを配合することができる。
【００２２】
老化防止剤としては、ゴム用として通常用いられる、芳香族アミン系老化防止剤、アミン−ケトン系老化防止剤、モノフェノール系老化防止剤、ビスフェノール系老化防止剤、ポリフェノール系老化防止剤、ジチオカルバミン酸塩系老化防止剤、チオウレア系老化防止剤などの老化防止剤を単独、または適宜混合して使用しても良い。老化防止剤の含有量は、ゴム成分１００質量部に対して０．５〜１０質量部であることが好ましい。
【００２３】
加硫系配合剤としては、硫黄、有機過酸化物などの加硫剤、加硫促進剤、加硫促進助剤、加硫遅延剤などが挙げられる。
【００２４】
加硫系配合剤としての硫黄は通常のゴム用硫黄であればよく、例えば粉末硫黄、沈降硫黄、不溶性硫黄、高分散性硫黄などを用いることができる。加硫後のゴム物性や耐久性などを考慮した場合、ゴム成分１００質量部に対する硫黄の配合量は、硫黄分換算で０．１〜１０質量部が好ましい。
【００２５】
加硫促進剤としては、ゴム加硫用として通常用いられる、スルフェンアミド系加硫促進剤、チウラム系加硫促進剤、チアゾール系加硫促進剤、チオウレア系加硫促進剤、グアニジン系加硫促進剤、ジチオカルバミン酸塩系加硫促進剤などの加硫促進剤を単独、または適宜混合して使用しても良い。ゴム成分１００質量部に対する加硫促進剤の配合量は、０．１〜１０質量部が好ましい。
【００２６】
本発明に係るゴム組成物は、ジエン系ゴム、特定の熱可塑性エラストマー、粘着付与樹脂、カーボンブラック、シリカおよびシランカップリング剤に加えて、必要に応じて、カーボンブラック、加硫系配合剤、老化防止剤、酸化亜鉛、ステアリン酸、ワックス、やオイルなどの軟化剤、加工助剤などを、バンバリーミキサー、ニーダー、ロールなどの通常のゴム工業において使用される混練機を用いて混練りすることにより得られる。
【００２７】
また、上記各成分の配合方法は特に限定されず、硫黄系加硫剤、および加硫促進剤などの加硫系配合剤以外の配合成分を予め混練してマスターバッチとし、残りの成分を添加してさらに混練する方法、各成分を任意の順序で添加し混練する方法、全成分を同時に添加して混練する方法などのいずれでもよい。
【実施例】
【００２８】
以下、本発明の構成と効果を具体的に示す実施例などについて説明する。なお、実施例などにおける評価項目は、各ゴム組成物を１５０℃にて３０分間加熱、加硫して得られたゴムサンプルを下記の評価条件に基づいて評価を行った。
【００２９】
（１）ＷＥＴ性能（ウェットグリップ）
東洋精機（株）製の粘弾性試験機を使用し、周波数１０Ｈｚ，  静歪１０％，  同歪１％，  温度０℃で損失係数ｔａｎδを測定し、比較例１の値を１００とした指数で示した。数値が高いほど、ＷＥＴ性能に優れることを意味する。
【００３０】
（２）耐引裂き力
ＪＩＳ  Ｋ６２５２規定のクレセント形で打ち抜き、くぼみ中央に０．５０±０．０８ｍｍの切れ込みを入れたサンプルを、島津製作所の引張り試験機によって５００ｍｍ／ｍｉｎの引張り速度で試験を行った。比較例１を１００とした指数で示した。数値が高いほど、耐引裂き力に優れることを意味する。
【００３１】
（３）耐疲労性（耐屈曲疲労性）
ＪＩＳ  Ｋ６２６０に準拠し、測定は２３℃の条件下で行い、亀裂成長が２ｍｍになるまでの回数を求めた。比較例１の値を１００とした指数で示した。数値が高いほど、耐疲労性に優れることを意味する。
【００３２】
（ゴム組成物の調製）
表１および表２の配合処方に従い、実施例１〜１３および比較例１〜５のゴム組成物を配合し、通常のバンバリーミキサーを用いて混練し、ゴム組成物を調整した。表１および表２に記載の各配合剤を以下に示す（表１および表２において、各配合剤の配合量を、ゴム成分１００質量部に対する質量部数で示す）。
ａ）熱可塑性エラストマー
熱可塑性エラストマー１；旭化成社製「Ｓ．Ｏ．Ｅ．  Ｓ１６０５」（スチレン−水添ＳＢ−スチレンブロック共重合体、ｔａｎδピーク値＝１．３８、ピーク温度＝１８℃）
熱可塑性エラストマー２；クラレ社製「ハイブラー７１２５」（スチレン−水添ＩＰ−スチレンブロック共重合体、ｔａｎδピーク値＝１．８４、ピーク温度＝−６℃）
熱可塑性エラストマー３；旭化成社製「Ｓ．Ｏ．Ｅ．  Ｓ１６１１」（スチレン−水添ＳＢ−スチレンブロック共重合体、ｔａｎδピーク値＝０．８３、ピーク温度＝９℃）
熱可塑性エラストマー４；旭化成社製「タフテックＨ１０６２」（水添ＳＥＢＳ、ｔａｎδピーク値＝０．８６、ピーク温度＝−４７℃）
熱可塑性エラストマー５（変性熱可塑性エラストマー）；攪拌装置付き耐圧容器中にシクロヘキサン８００ｇ、よく脱水したスチレン３８ｇおよびｓｅｃ−ブチルリチウムのシクロヘキサン溶液（１０ｗｔ％）を７．７ｇ加え、５０℃で１時間重合反応を行った。次いで、スチレンとブタジエンの混合物（モル比Ｓ：Ｂ＝３：４）１２７ｇを加えて１時間重合反応を行い、更にその後スチレンを３８ｇ加えて１時間重合反応を行った。その後にクロロトリエトキシシラン２．５ｇを加え、最後にメタノールを添加して反応を停止した。片末端にエトキシシリル基を有するスチレン−（スチレン／ブタジエン）−スチレン型のブロック共重合体を合成した。反応溶液を減圧蒸留し溶剤を取り除いて熱可塑性エラストマー５を製造した。ＧＰＣより求めた数平均分子量は１６３，０００、スチレン含有率は６０％であった。ｔａｎδピーク値＝１．２３、ピーク温度＝７℃であった。なお、ＧＰＣとして、東ソー社製ＧＰＣ（ゲルパーミエーションクロマトグラフィー）「ＨＰＣ−８０２０」を用い、溶媒はテトラヒドロフランを用い、標準ポリスチレン換算により測定を行った。
ｂ）ゴム成分
Ｓ−ＳＢＲ；ランクセス社製「ＶＳＬ５０２５−０ＨＭ」
Ｅ−ＳＢＲ；ＪＳＲ社製「ＳＢＲ１５０２」
ＮＲ；「ＲＳＳ＃３」
ＢＲ；宇部興産社製「ＢＲ１５０Ｂ」
ｃ）シリカ；東ソー・シリカ社製「ニップシールＡＱ」
ｄ）カーボンブラック；三菱化学社製「ダイアブラックＮ３４１」
ｅ）シランカップリング剤；エボニック・デグサ社製「Ｓｉ６９」
ｆ）オイル；ＪＯＭＯ社製「プロセスＮＣ１４０」
ｇ）粘着付与樹脂
粘着付与樹脂１；三井化学社製「ＦＴＲ６１２５」（軟化点１２５℃、分子量１９５０、スチレン系と脂肪族系モノマーの共重合体）
粘着付与樹脂２；三井化学社製「ＦＭＲ０１５０」（軟化点１４５℃、分子量１１９０、スチレン系モノマーとインデンの共重合体）
粘着付与樹脂３；日塗化学社製「ニットレジンＧ９０」（軟化点９０℃、分子量７７０、クマロン系樹脂）
ｈ）亜鉛華；三井金属鉱業社製「亜鉛華１号」
ｉ）老化防止剤；住友化学社製「アンチゲン６Ｃ」
ｊ）ステアリン酸；花王社製「ルナックＳ−２０」
ｋ）ワックス；日本精鑞社製「ＯＺＯＡＣＥ０３５５」
ｌ）硫黄；鶴見化学工業社製「５％油入微粉末硫黄」
ｍ）加硫促進剤
加硫促進剤１；住友化学社製「ソクシノールＣＺ」
加硫促進剤２；大内新興化学工業社製「ノクセラーＤ」
【００３３】
【表１】
2018095762.tif 000002
【００３４】
【表２】
2018095762.tif 000003
【００３５】
表１および表２の結果から、実施例１〜１３に係るゴム組成物の加硫ゴムは、ＷＥＴ性能と、耐疲労性および耐引裂き力とがバランス良く向上していることが分かる。